(57)【要約】  本発明は、光源光１１を生成するように構成されている固体光源１０と、光源光１１の少なくとも一部を変換器要素光１０１に変換するように構成されている変換器要素１００とを備え、変換器要素１００が、四価マンガンでドープされたＭ２ＡＸ６タイプの粒子状の第１の発光材料１１０をホストしている、高分子ホストマトリックス要素１２０を含み、Ｍがアルカリカチオンを含み、Ａが四価カチオンを含み、Ｘが、少なくともフッ素を含む一価アニオンを含み、粒子状の第１の発光材料１１０が、高分子ホストマトリックス要素１２０にわたって平均化された平均重量百分率ｘで、高分子ホストマトリックス要素１２０中で利用可能であり、高分子ホストマトリックス要素１２０が、第１の外面１２１を有し、第１の外面１２１の少なくとも一部と第１の外面１２１からの第１の距離ｄ１とによって画定されている外側層体積が、粒子状の第１の発光材料１１０を、外側層体積にわたって平均化された第１の局所重量百分率ｙでホストしており、ｙ／ｘ≦０．１である、平均重量百分率ｘに対する第１の局所重量百分率ｙの比率を有し、第１の距離ｄ１が、少なくとも１０μｍである、照明デバイス１を提供する。【特許請求の範囲】
【請求項１】
光源光を生成するように構成されている固体光源と、前記光源光の少なくとも一部を変換器要素光に変換するように構成されている変換器要素とを備え、前記変換器要素が、四価マンガンがドープされたＭ２ＡＸ６タイプの粒子状の第１の発光材料をホストしている高分子ホストマトリックス要素を含み、Ｍがアルカリカチオンを含み、Ａが四価カチオンを含み、Ｘが、少なくともフッ素を含む一価アニオンを含み、前記高分子ホストマトリックス要素にわたって平均化された平均重量百分率ｘの、前記粒子状の第１の発光材料が、前記高分子ホストマトリックス要素中で利用可能であり、前記高分子ホストマトリックス要素が、第１の外面を有し、前記第１の外面の少なくとも一部と前記第１の外面からの第１の距離とによって画定されている外側層体積が、前記外側層体積にわたって平均化された第１の局所重量百分率ｙの、前記粒子状の第１の発光材料を、ホストしており、前記平均重量百分率ｘに対する前記第１の局所重量百分率ｙの比率がｙ／ｘ≦０．１であり、前記第１の距離が、少なくとも１０μｍであり、前記第１の外面の少なくとも一部と前記第１の外面からの前記第１の距離とによって画定されている外側層が空洞を含む、照明デバイス。
【請求項２】
ｙ／ｘ≒０である、請求項１に記載の照明デバイス。
【請求項３】
前記第１の距離が、少なくとも２０μｍかつ最大１００μｍである、請求項１又は２のいずれか一項に記載の照明デバイス。
【請求項４】
前記粒子状の第１の発光材料が、四価マンガンがドープされたＫ２ＳｉＦ６を含み、前記粒子状の第１の発光材料が、１０〜４０μｍの範囲から選択される体積平均粒径を有し、前記高分子ホストマトリックス要素が、ポリシロキサンホスト材料を含む、請求項１乃至３のいずれか一項に記載の照明デバイス。
【請求項５】
前記高分子ホストマトリックス要素が、第２の発光材料を更に含み、前記第２の発光材料が、Ｍ３Ａ５Ｏ１２：Ｃｅ３＋のタイプの発光材料であって、Ｍが、Ｓｃ、Ｙ、Ｔｂ、Ｇｄ、及びＬｕからなる群から選択され、Ａが、Ａｌ、Ｇａ、Ｓｃ、及びＩｎからなる群から選択される発光材料と、ＭＡｌＳｉＮ３：Ｅｕのタイプの選択された発光材料であって、Ｍが、バリウム、ストロンチウム、及びカルシウムからなる群から選択される発光材料と、の群から選択される１種以上の発光材料を含む、請求項１乃至４のいずれか一項に記載の照明デバイス。
【請求項６】
前記空洞が、２０〜４０μｍの範囲の直径を有する、請求項１乃至５のいずれか一項に記載の照明デバイス。
【請求項７】
第１の端部、第２の端部、及び前記第１の端部と前記第２の端部との間の反射器カップ壁部を有する反射器カップを更に備え、前記反射器カップが、前記第２の端部から前記第１の端部に向けて先細状であり、前記固体光源が、発光面を含み、前記高分子ホストマトリックス要素が、第２の外面を有し、前記反射器カップが、前記高分子ホストマトリックス要素をホストし、前記第１の外面が、前記第１の端部よりも前記第２の端部の近くに構成されており、前記第２の外面が、前記第２の端部よりも前記第１の端部の近くに構成されており、前記発光面が、前記高分子ホストマトリックス要素と接触している、請求項１乃至６のいずれか一項に記載の照明デバイス。
【請求項８】
請求項１乃至７のいずれか一項に記載の照明デバイスを１つ以上備える、照明器具又はランプ。
【請求項９】
請求項１乃至７のいずれか一項に記載の高分子ホストマトリックス要素を供給する方法であって、
高分子出発材料と前記粒子状の第１の発光材料とを含む混合物を、支持体上に設けることにより、前記支持体上に前記混合物を配置したものを供給することを含む出発段階と、
前記高分子ホストマトリックス要素を供給するために、前記混合物を硬化させることを含む硬化段階と、
前記硬化段階の前、前記硬化段階の間、及び／又は前記硬化段階の後の発光材料除去段階と、を含み、前記発光材料除去段階が、外側層の、外側層体積にわたって平均化された前記第１の発光材料の第１の局所重量百分率ｙ、及び、前記高分子ホストマトリックス要素にわたって平均化された前記第１の発光材料の平均重量百分率ｘが、ｙ／ｘ≦０．１の比率に達するように、前記外側層内の前記粒子状の第１の発光材料の利用可能性を低減することを含み、前記発光材料除去段階が、第１の外面の少なくとも一部を、酸性の水性液体と接触させることを含む、方法。
【請求項１０】
前記発光材料除去段階が、前記配置したものを遠心分離器にかけることを含む、請求項９に記載の方法。
【請求項１１】
前記酸性の水性液体が、クエン酸を含み、酸性の水性液体が、少なくとも４０℃の温度を有する、請求項１０に記載の方法。
【請求項１２】
前記発光材料除去段階が、前記硬化段階の少なくとも一部に先行する、請求項９乃至１１のいずれか一項に記載の方法。
【請求項１３】
前記粒子状の第１の発光材料が、四価マンガンがドープされたＫ２ＳｉＦ６を含み、前記粒子状の第１の発光材料が、１０〜４０μｍの範囲から選択される体積平均粒径を有し、前記高分子出発材料が、ポリシロキサンへと重合及び／又は架橋するための材料を含み、前記混合物が、第２の発光材料を更に含み、前記第２の発光材料が、Ｍ３Ａ５Ｏ１２：Ｃｅ３＋のタイプの発光材料であって、Ｍが、Ｓｃ、Ｙ、Ｔｂ、Ｇｄ、及びＬｕからなる群から選択され、Ａが、Ａｌ、Ｇａ、Ｓｃ、及びＩｎからなる群から選択される発光材料と、ＭＡｌＳｉＮ３：Ｅｕのタイプの選択された発光材料であって、Ｍが、バリウム、ストロンチウム、及びカルシウムからなる群から選択される発光材料と、の群から選択される１種以上の発光材料を含む、請求項９乃至１２のいずれか一項に記載の方法。
【請求項１４】
反射器カップであって、前記反射器カップの第１の端部と前記反射器カップの第２の端部との間に反射器カップ壁部を備え、前記第２の端部から前記第１の端部に向けて先細状である反射器カップと、
前記第２の端部よりも前記第１の端部の近くに構成されている発光面を備える固体光源と、
を設けるステップを更に含み、
前記支持体が、前記反射器カップ壁部の少なくとも一部と、前記発光面の少なくとも一部とを含む、請求項９乃至１３のいずれか一項に記載の方法。
【発明の詳細な説明】
【技術分野】
【０００１】
本発明は、照明デバイス、そのような照明デバイスを備えるランプ又は照明器具に関し、並びに、そのような照明デバイスにおいて使用するためなどの、発光材料を含む高分子ホスト材料の作製方法に関する。
【背景技術】
【０００２】
発光材料を有する半導体照明デバイスが、当該技術分野において既知である。米国特許出願公開第２０１７／０１５８９５７号は、例えば、青色領域若しくは濃青色領域の光又は紫外領域の光を放出するための固体発光デバイスと、蛍光体とを組み合わせて備える、半導体発光デバイスを有する、カラー画像ディスプレイデバイス用のバックライト上に設けられている光源を説明している。蛍光体は、緑色発光蛍光体及び赤色発光蛍光体を含む。緑色発光蛍光体及び赤色発光蛍光体は、励起光の波長が４００ｎｍ又は４５５ｎｍである場合の、１００℃における発光ピーク強度から２５℃における発光強度への変化率が、最大でも４０％のものである。この文献は、Ｋ２［ＡｌＦ５］：Ｍｎ４＋、Ｋ３［ＡｌＦ６］：Ｍｎ４＋、Ｋ３［ＧａＦ６］：Ｍｎ４＋、Ｚｎ２［ＡｌＦ７］：Ｍｎ４＋、Ｋ［Ｉｎ２Ｆ７］：Ｍｎ４＋、Ｋ２［ＳｉＦ６］：Ｍｎ４＋、Ｎａ２［ＳｉＦ６］：Ｍｎ４＋、Ｋ２［ＴｉＦ６］：Ｍｎ４＋、Ｋ３［ＺｒＦ７］：Ｍｎ４＋、Ｂａ［ＴｉＦ６］：Ｍｎ４＋、Ｋ２［ＳｎＦ６］：Ｍｎ４＋、Ｎａ２［ＴｉＦ６］：Ｍｎ４＋、Ｎａ２［ＺｒＦ５］：Ｍｎ４＋、ＫＲｂ［ＴｉＦ６］：Ｍｎ４＋、及びＫ２［Ｓｉ０．５Ｇｅ０．５Ｆ６］：Ｍｎ４＋に言及している。
【発明の概要】
【発明が解決しようとする課題】
【０００３】
発光材料Ｋ２ＳｉＦ６：Ｍｎ４＋は、温白色ＬＥＤに関して、特に、高いＣＲＩに関しては、顕著な効率向上を可能にすると思われる。しかしながら、水分、光、及び高温の存在下では、発光材料は、緩徐に劣化し、すなわち、量子効率が低下して色点シフトをもたらすと考えられる。この緩徐なプロセスに加えて、発光材料粒子が水に直接曝される（すなわち、シリコーンによって保護されていない）場合には、より深刻で、より急速な劣化メカニズムが生じる恐れがある。発光材料は、水に曝されると、褐色化すると考えられる。褐色材料の存在は、ＬＥＤ出力の激しい減少、またそれゆえ、局所加熱をもたらし得る。シリコーンは、過度に高温となる恐れがあり、このことは、ワイヤボンドの破断などによる、ＬＥＤの故障を誘発し得る。
【０００４】
それゆえ、本発明の一態様は、好ましくは、上述の欠点のうちの１つ以上を更に少なくとも部分的に取り除く、代替的な照明デバイスを提供すること、及び／又は、発光材料に関するホストマトリックスを提供する方法を提供することである。本発明は、従来技術の欠点のうちの少なくとも１つを克服若しくは改善すること、又は有用な代替物を提供することを、目的として有してもよい。
【課題を解決するための手段】
【０００５】
驚くべきことに、シリコーン−空気界面から、より遠く離れている発光材料粒子は、水分子がシリコーンを介して粒子に到達することが可能な場合であっても、実質的に褐色化することがないと考えられる。
【０００６】
それゆえ、第１の態様では、本発明は、光源光を生成するように構成されている光源、特に固体光源と、光源光の少なくとも一部を変換器要素光に変換するように構成されている変換器要素とを備え、変換器要素が、四価マンガンでドープされたＭ２ＡＸ６タイプの粒子状の第１の発光材料（及び、オプションとして他の材料）をホストしている、高分子ホストマトリックス要素（「ホスト」又は「マトリックス」又は「高分子マトリックス」）を含み、Ｍがアルカリカチオンを含み、Ａが四価カチオンを含み、Ｘが、少なくともフッ素（Ｆ）を含む、一価アニオンを含み、粒子状の第１の発光材料が、高分子ホストマトリックス要素にわたって平均化された平均重量百分率ｘ（又は、「バルク重量百分率」）で、高分子ホストマトリックス要素中で利用可能であり、高分子ホストマトリックス要素が、第１の外面を有し、第１の外面の少なくとも一部と第１の外面からの第１の距離とによって画定されている外側層体積が、粒子状の第１の発光材料を、外側層体積にわたって平均化された第１の局所重量百分率ｙでホストしており、ｙ／ｘ≦０．１、特にｙ／ｘ≦０．０５である、平均重量百分率ｘに対する第１の局所重量百分率ｙの比率を有し、特に第１の距離が、特に少なくとも１０μｍなどの、少なくとも５μｍである、照明デバイスを提供する。第１の外面の少なくとも一部と第１の外面からの第１の距離とによって画定されている外側層は、空洞を含む。
【０００７】
そのような照明デバイスは、より一層安定した色点及び効率を有し得ると考えられる。更には、水分に曝される場合であっても、色点及び／又は効率は、本質的に影響を受けることがないか、あるいは、そのような第１の発光材料が乏しい層を有さない照明デバイスよりも、遥かに低い程度で影響を受ける。
【０００８】
用語「発光材料」の代わりに、用語「蛍光体」もまた適用されてもよい。
【０００９】
上述のように、照明デバイスは、固体光源を備える。用語「光源」又は「固体光源」は、発光ダイオード（light emitting diode；ＬＥＤ）、共振空洞発光ダイオード（resonant cavity light emitting diode；ＲＣＬＥＤ）、垂直共振器レーザダイオード（vertical cavity laser diode；ＶＣＳＥＬ）、端面発光レーザなどの、半導体発光デバイスを指してもよい。用語「光源」はまた、パッシブマトリックス（passive-matrix organic light-emitting diode；ＰＭＯＬＥＤ）又はアクティブマトリックス（active-matrix organic light-emitting diode；ＡＭＯＬＥＤ）などの、有機発光ダイオードを指してもよい。実施形態では、光源は、ＬＥＤ又はレーザダイオードなどの、固体光源を含む。一実施形態では、光源はＬＥＤ（発光ダイオード）を含む。ＬＥＤという用語はまた、複数のＬＥＤを指してもよい。更には、用語「光源」はまた、実施形態では、いわゆるチップオンボード（chips-on-board；ＣＯＢ）光源を指してもよい。用語「ＣＯＢ」は、特に、封入も接続もされることなく、ＰＣＢなどの基板上に直接実装されている、半導体チップの形態のＬＥＤチップを指す。それゆえ、複数の半導体光源が、同じ基板上に構成されてもよい。実施形態では、ＣＯＢは、単一の照明モジュールとして一体に構成されている、マルチＬＥＤチップである。用語「光源」はまた、２〜２０００個の固体光源などの、複数の光源に関連してもよい。
【００１０】
光源は、光源光を生成するように構成されている。この光源光は、特に、ＵＶ放射線及び青色光のうちの１つ以上を含み得る。用語「ＵＶ放射線」、「ＵＶ光」、又は「ＵＶ発光」は、本明細書では特に、３００〜３８０ｎｍの範囲の波長を有する放射線を指すが、２５０〜３８０ｎｍの範囲などの、より小さい波長もまた可能であり得る。用語「青色光」又は「青色発光」は、特に、約４４０〜４９５ｎｍの範囲の波長を有する（ある程度の紫色及びシアンの色相を含む）光に関連する。光源光は、ＵＶ又は青色範囲内の、最大約２０ｎｍの半値全幅などの狭帯域であってもよく、あるいは、ＵＶ及び／又は青色範囲内の広帯域であってもよい。特に、光源は、少なくとも９０％のような、少なくとも８０％などの、少なくとも５０％のパワーが、ＵＶ及び／又は青色範囲内、特に３００〜４９５ｎｍの範囲にある、スペクトルパワー分布を有する光源光を生成する。
【００１１】
照明デバイスは、光源光の少なくとも一部を変換器要素光に変換するように構成されている、変換器要素を更に備える。それゆえ、照明デバイスは、照明デバイス光を生成するように特に構成されており、照明デバイス光は、変換器要素光、及びオプションとして光源光もまた含む。特に、光源光が青色光から本質的になる場合、照明デバイス光はまた、実施形態では白色の照明デバイス光を供給するように、光源光を含んでもよい。
【００１２】
それゆえ、変換器要素は、光源と受光関係で構成されている。変換器要素は、特に、光源と放射的に結合されている。用語「放射的に結合されている」とは、特に、光源によって放出された放射線の少なくとも一部が、発光材料によって受光される（及び、少なくとも部分的に発光へと変換される）ように、光源と発光材料とが互いに関連付けられていることを意味する。より特定的には、変換器要素は、特に、光源の下流に、透過モードで（光源光が変換器要素から抜け出ることができるか否かに関わらず）構成されている。それゆえ、照明デバイス光が光源光を含む場合、光源光は、光変換器要素を通って透過されている。
【００１３】
用語「上流」及び「下流」は、光生成手段（本明細書では特に、光源）からの光の伝搬に対する、物品又は特徴部の配置に関するものであり、光生成手段からの光ビーム内での第１の位置に対して、光ビーム内の、光生成手段により近い第２の位置が「上流」であり、光ビーム内の、光生成手段からより遠く離れた第３の位置が「下流」である。
【００１４】
変換器要素は、１種以上の異なる発光材料を含む。１種以上の発光材料は、当業者によって選択及び構成されてもよい。しかしながら、変換器要素は、第１の発光材料、特にＭｎ（ＩＶ）（「四価マンガン」）タイプの発光材料をホストしている、高分子ホストマトリックス要素を少なくとも含む。それゆえ、一実施形態では、第１の発光材料は、Ｍｎ（ＩＶ）発光材料からなる群から選択される（赤色）発光材料を含み、更により特定的には、第１の発光材料は、四価マンガンでドープされたＭ２ＡＸ６タイプの発光材料を含み、Ｍはアルカリカチオンを含み、Ａは四価カチオンを含み、Ｘは、少なくともフッ素（Ｆ）を含む、一価アニオンを含む。例えば、Ｍ２ＡＸ６は、Ｋ１．５Ｒｂ０．５ＡＸ６を含んでもよい。Ｍは、カリウム（Ｋ）、ルビジウム（Ｒｂ）、リチウム（Ｌｉ）、ナトリウム（Ｎａ）、セシウム（Ｃｓ）、及びアンモニウム（ＮＨ４＋）からなる群から選択されるものなどの、一価カチオンに関連し、特にＭは、Ｋ及びＲｂのうちの少なくとも１つ以上を含む。好ましくは、Ｍの少なくとも８０％、更により好ましくは、９５％などの少なくとも９０％は、カリウム及び／又はルビジウムからなる。カチオンＡは、ケイ素（Ｓｉ）、チタン（Ｔｉ）、ゲルマニウム（Ｇｅ）、スズ（Ｓｎ）、及び亜鉛（Ｚｎ）のうちの１つ以上を含んでもよい。好ましくは、Ａの少なくとも８０％、更により好ましくは、少なくとも９５％などの、少なくとも９０％は、ケイ素及び／又はチタン及び／又はゲルマニウムからなる（Ｍｎ４＋による部分的置換を考慮しない）。特に、Ｍはカリウムを含み、Ａはチタンを含む。Ｘは、一価アニオンに関連するが、特に少なくともフッ素を含む。オプションとして存在し得る他の一価アニオンが、塩素（Ｃｌ）、臭素（Ｂｒ）、及びヨウ素（Ｉ）からなる群から選択されてもよい。好ましくは、Ｘの少なくとも８０％、更により好ましくは、９５％などの少なくとも９０％は、フッ素からなる。用語「四価マンガン」とは、Ｍｎ４＋を指す。これは、周知の発光イオンである。上記の式においては、四価カチオンＡ（Ｓｉなど）の一部が、マンガンによって置換されている。それゆえ、四価マンガンでドープされたＭ２ＡＸ６はまた、Ｍ２Ａ１−ｍＭｎｍＸ６として示されてもよい。マンガンのモル百分率、すなわち、マンガンが四価カチオンＡを置換する百分率は、一般に、０．１〜１５％、特に１〜１２％の範囲となり、すなわち、ｍは０．００１〜０．１５の範囲、特に０．０１〜０．１２の範囲である。更なる実施形態が、参照により本明細書に組み込まれる国際公開第２０１３／０８８３１３号に由来し得る。
【００１５】
それゆえ、一実施形態では、第１の発光材料は、四価マンガンでドープされたＭ２ＡＸ６を含み、Ｍはアルカリカチオンを含み、Ａは四価カチオンを含み、Ｘは、少なくともフッ素を含む一価アニオンを含む。更により特定的には、Ｍは、Ｋ及びＲｂのうちの少なくとも１つ以上を含み、Ａは、Ｓｉ及びＴｉのうちの１つ以上を含み、Ｘ＝Ｆである。好適な第２の発光材料の一例は、例えば、Ｋ２ＳｉＦ６：Ｍｎ（５％）（すなわち、Ｋ２Ｓｉ（１−ｘ）ＭｎｘＦ６、ｘ＝０．０５）である。ここで、Ｍは、実質的に１００％がＫであり、Ａは、実質的に１００％がＳｉであるが、５％のＭｎでＳｉが置換されており（それゆえ、事実上、９５％のＳｉ及び５％のＭｎ）、Ｘは、実質的に１００％がＦである。特定の実施形態では、Ｍは本質的にＫである。そのような発光材料は、四価マンガンにより、特に赤色で発光し得る。用語「第１の発光材料」はまた、例えばＫ２ＳｉＦ６：Ｍｎ及びＫ１．５Ｒｂ０．５ＡＸ６などの、四価マンガンでドープされたＭ２ＡＸ６タイプの複数の異なる第１の発光材料を指してもよい。実施形態では、Ｍはカリウムを含み、Ａはケイ素を含む。それゆえ、実施形態では、粒子状の第１の発光材料は、四価マンガンでドープされたＫ２ＳｉＦ６を含む。種々の第１の発光材料が存在する場合、重量百分率、及び／又はｙ／ｘの比率は、それぞれ、各タイプの第１の発光材料に関連する点に留意されたい。
【００１６】
特に、第１の発光材料は、粒子状の第１の発光材料である。良好な結果は、比較的大きい粒子で得られる場合がある。それゆえ、実施形態では、粒子状の第１の発光材料は、特に１０〜４０μｍなどの、５〜５０μｍの範囲から選択される体積平均粒径、より特定的は、１５〜４０μｍの範囲から選択される体積平均粒径などを有する。実施形態では、粒子状の第１の発光材料は、特に１０〜４０μｍなどの、５〜５０μｍ、より特定的は、２０〜３５μｍの範囲のような、１５〜４０μｍなどの範囲から選択される、ｄ５０値を有する。更には、第１の発光材料粒子の、少なくとも８０重量％などの、特に少なくとも５０重量％は、１０〜４０μｍの範囲内、特に１５〜４０μｍの範囲内、更により特定的には２０〜３５μｍの範囲内の粒径を有する。更には、他の発光材料が、ホストマトリックス中で利用可能である場合（以下もまた参照）、当該体積平均粒径は特に、約７〜２０μｍの範囲を下回るなどの、より小さいものである。しかしながら、体積平均粒径はまた、より大きくてもよい。
【００１７】
粒子状の第１の発光材料は、高分子ホストマトリックス要素にわたって平均化された平均重量百分率ｘで、高分子ホストマトリックス要素中で利用可能である。それゆえ、重量は、高分子材料、第１の発光材料、及びオプションとして（第２の発光材料及び／又は散乱粒子などのような）ホスト中で利用可能な他の材料を含む、高分子ホストマトリックス要素の総重量に関連する。それゆえ、例として、ホストマトリックスの高分子材料が５０部であり、ホストマトリックス中の第１の発光材料が５０部であり、高分子ホストマトリックス要素中に他の材料が存在しないと想定すると、第１の発光材料の重量百分率ｘは、５０重量％である。それゆえ、重量百分率ｘは、バルク重量を指す。
【００１８】
正確な重量百分率は、マトリックスの厚さ、（発光材料によって励起光として使用される）光源光のスペクトル分布、所望の色点、マトリックス中の他の発光材料及び／又は散乱要素の利用可能性などに依存し得る。
【００１９】
用語「高分子ホストマトリックス要素」とは、高分子ホスト、並びに、高分子ホストによってホストされているオプションの１種以上の非ホスト材料を指す。それゆえ、本明細書では、高分子ホストマトリックス要素は、高分子ホストを含み、第１の外側層は、第１の発光材料を（低減された含有量で）ホストし得る、高分子ホスト材料であって、かつ１種以上の他の材料（第２の発光材料、散乱材料など）をホストし得る、高分子ホスト材料を含むが、実施形態では、高分子材料から本質的になる（それゆえ、事実上、ホスト機能を有さない）ものであってもよく、残りの部分が、第１の発光材料をホストし、かつオプションとして１種以上の他の材料（第２の発光材料、散乱材料など）をホストしている、高分子ホスト材料を含む。
【００２０】
変換器要素は、高分子ホストマトリックス要素、並びにオプションとして、例えば、高分子ホストマトリックス要素上の（第１の外面などの、高分子ホストマトリックス要素の下流の）、光学層などの層、又は、光源の発光面と高分子ホストマトリックス要素との間の層（高分子ホストマトリックス要素）、及び／又は、反射層などの、１つ以上の他の要素を含む。それゆえ、実施形態では、高分子ホストマトリックス要素に加えて、変換器要素は、光学機能層などの他の要素を含んでもよい。
【００２１】
高分子ホストマトリックス要素は、第１の外面を有する。この第１の外面は、ホストマトリックスの、最も遠隔に構成されている部分であってもよい。特に、第１の外面は、ホストマトリックスからホストマトリックスの外部に変換器光が抜け出てもよい面である。更には、この第１の外面は特に、気体環境に曝されてもよい、ホストマトリックス要素の面を指す。ホストマトリックスはまた、例えば支持体と接触していてもよく、かつ気体環境に本質的に曝されていない、１つ以上の他の外面を含んでもよい。それゆえ、ホストマトリックス及び第１の発光材料に対する周囲からの影響が開始され得るのは、特に、この第１の外面である。
【００２２】
驚くべきことに、実質的に低減された第１の発光材料含有量を有する外側層は、この層を介した水及び／又は空気の浸透（拡散）が生じ得る場合であっても、有益な効果を有し得ると考えられる。それにもかかわらず、少なくとも５μｍ、更により特定的には、少なくとも１０μｍ、更により特定的には、少なくとも２０μｍのような、少なくとも１５μｍなどの、そのような層が、第１の発光材料を本質的に含有しない場合、第１の発光材料及び／又は照明デバイスの安定性が実質的に増大される。
【００２３】
それゆえ、実施形態では、第１の外面の少なくとも一部と第１の外面からの第１の距離（ｄ１）とによって画定されている外側層体積は、粒子状の第１の発光材料を、外側層（体積）にわたって平均化された第１の局所重量百分率ｙでホストしており、ｙ／ｘ≦０．１である、平均重量百分率ｘに対する第１の局所重量百分率ｙの比率を有し、特に第１の距離（ｄ１）は、少なくとも１０μｍ、更により特定的には、少なくとも２０μｍのような、少なくとも１５μｍなどである。特に、第１の発光材料の利用可能性は、外側層内で本質的にゼロであってもよいため、特にｙ／ｘ≒０である。それゆえ、例として、ホストマトリックスの外側層が、５部の高分子材料を含み、ホストマトリックスの外側層内の第１の発光材料が、０．０５部を含む場合、重量百分率ｙは１重量％である。このことを上記の例と比較すると、ｘが５０重量％である場合、ｙ／ｘ＝０．０２となり、ｙ／ｘ≦０．１の条件を満たす。それゆえ、第１の局所重量百分率ｙは、局所的なバルク重量百分率と見なされてもよい。用語「第１の局所重量百分率ｙ」とは、外側層の総重量に対する第１の発光材料の重量を指す。上述のように、この外側層は、（高分子ホストマトリックス要素の残部内でもまた利用可能である）高分子材料を少なくとも含む。この外側層は、更に、オプションとして第１の発光材料を含んでもよく、また、オプションの第２の発光材料などの、１種以上の他の材料もオプションとして含んでもよい。
【００２４】
特に、外側層の体積に対する、外側層内の第１の発光材料の第１の局所重量百分率は、最大２０ｍｇ／ｃｍ３のような、最大５０ｍｇ／ｃｍ３などの、最大１００ｍｇ／ｃｍ３である。
【００２５】
更には、特定の実施形態では、第１の距離は、１００μｍ以下などの、１５０μｍ以下である。それゆえ、第１の距離は、実施形態では、１０〜１００μｍの範囲から選択されてもよい。
【００２６】
高分子ホストマトリックス要素は、特に、光透過性材料を含み、すなわち、光源光及び変換器光に対して透過性である。とりわけ、特にシリコーンが（ホストマトリックス材料として）有用であり得る。それゆえ、ホストマトリックスは、特にポリシロキサンホスト材料を含み得る。ＬＥＤ用途に関するポリシロキサンは、当該技術分野において周知である。ポリシロキサンは、本明細書ではまた、「シリコーン」として示されてもよい。好適な材料が市販されており、例えば、「シリコーン封止材」としても知られている。あるいは、又は更に、（ホスト用の）光透過性材料は、エポキシ（材料）を含んでもよい。他の光透過性封止材もまた、可能であり得る。封止材としての、２種以上の異なる材料の組み合わせもまた、可能であり得る。封止材は、特に、（固体）光源の発光面を封入してもよい。
【００２７】
以下で更に解明されるように、実施形態では、外側層は、液体で処理されてもよく、それにより、第１の発光材料の一部が液体によって抽出される。そのような実施形態では、外側層内での、ホストマトリックス中の以前の場所は、空洞になり得る。それゆえ、第１の外面の少なくとも一部と第１の外面からの第１の距離とによって画定されている外側層は、空洞を含む。これらの空洞は、空洞内で利用可能であった粒子のサイズを本質的に有する、内部空洞であってもよく、これらの空洞は、外部へのチャネルを有してもよい。空洞は、高分子ホストマトリックス要素からの光抽出を改善し得る。更には、空洞は、第１の発光材料及び／又は第２の発光材料によって生成される光の、再吸収を防止し得る。シリコーンは、ある程度の多孔性を有してもよい。それゆえ、孔を介して、液体が外側層に進入して、外側層から第１の発光材料を除去することにより、（内部）空洞の形成をもたらし得る。
【００２８】
照明デバイスは特に、光源光及び／又は変換器光のビーム成形のための反射器カップを有する、（固体）光源に基づき得る。それゆえ、特定の実施形態では、照明デバイスは、第１の端部、第２の端部、及び第１の端部と第２の端部との間の反射器カップ壁部を有する、反射器カップを更に備え、反射器カップは、第２の端部から第１の端部に向けて先細状である。更には、高分子ホストマトリックス要素は、第２の外面を有し、反射器カップは、高分子ホストマトリックス要素をホストし、第１の外面は、第１の端部よりも第２の端部に近接して構成され、第２の外面は、第２の端部よりも第１の端部に近接して構成されている。
【００２９】
変換器要素は、完全に反射器カップ内に存在してもよく、又は、変換器要素の一部が、反射器カップ内に存在してもよい。同様に、高分子ホストマトリックス要素は、完全に反射器カップ内に存在してもよく、又は、高分子ホストマトリックス要素の一部が、反射器カップ内に存在してもよい。特に、第１の外面は、第２の端部と本質的に等しい位置にある。また更には、特に、固体光源は発光面を含み、発光面は、高分子ホストマトリックス要素と接触している。照明デバイスは、光軸を有してもよく、反射器カップは、この光軸の周りで本質的に対称に構成されている。更には、ホストマトリックスは（同様に）、この光軸の周りで本質的に対称に構成されてもよい。
【００３０】
変換器要素はまた、１種以上の他の発光材料を含んでもよい。これらの発光材料は、本明細書では「第２の発光材料」として示される。そのような第２の発光材料は、外側層内で利用可能であってもよく、利用可能でなくてもよい。特に、高分子ホストマトリックス要素もまた、１種以上の第２の発光材料を含んでもよい。
【００３１】
特に、第２の発光材料は、Ｍ３Ａ５Ｏ１２：Ｃｅ３＋を含んでもよく、Ｍは、Ｓｃ、Ｙ、Ｔｂ、Ｇｄ、及びＬｕからなる群から選択され、Ａは、Ａｌ、Ｇａ、Ｓｃ、及びＩｎからなる群から選択される。
【００３２】
好ましくは、Ｍは、少なくともＹ及びＬｕのうちの１つ以上を含み、更により特定には、Ｍは、少なくともＬｕを含み、Ａは、少なくともＡｌ及び／又はＧａを含み、更により特定的には、Ａは、少なくともＡｌを含み、更により特定的には、Ａは、実質的にＡｌのみを含む。しかしながら、更に他の実施形態では、Ａは、Ａｌ及びＧａの双方を含む。また更なる実施形態では、Ａは、Ｇａを本質的に含む。これらのタイプの材料は、最も高い効率をもたらし得る。特に、実施形態では、Ｍは、特に少なくとも７５％などの、少なくとも５０％のＬｕからなり（（Ｙ０．０５Ｌｕ０．９Ｃｅ０．０５）３Ａｌ５Ｏ１２：Ｃｅ３＋など）、第２の発光材料と組み合わせて良好な結果をもたらすと考えられる。それゆえ、実施形態では、Ｍの７５％がＬｕからなる。特に、高Ｌｕ含有ガーネットの場合、スペクトル位置及び半値全幅が、所望される通りとなり得る。ルテチウムの場合、少なくとも１００ｎｍのＦＷＨＭが達成され得る。それゆえ、第１の発光材料光は、特に、少なくとも１００ｎｍの半値全幅（full width half maximum；ＦＷＨＭ）を有する。同様に、このことは、Ａが実質的にＧａを含むガーネットに関して、適用され得る。それゆえ、特に、Ｌｕ／Ｙの比率が低い場合、Ａｌ／Ｇａの比率が低く、又は特に、Ｙ／Ｌｕの比率が低い場合、Ｇａ／Ａｌの比率が低い。それゆえ、特定の実施形態では、第１の発光材料は、Ｌｕ３Ａｌ５Ｏ１２：Ｃｅ３＋及びＹ３Ｇａ５Ｏ１２：Ｃｅ３＋のうちの１つ以上を含む。あるいは、又は更に、ＡがＡｌ及びＧａのうちの１つ以上から選択されている、Ｌｕ３Ａ５Ｏ１２：Ｃｅ３＋が適用されてもよく、Ｇａ含有量を増大させることは、より短い波長への主波長シフトをもたらし得る。
【００３３】
ガーネットの実施形態は、特に、Ｍ３Ａ５Ｏ１２ガーネットを含み、Ｍは、少なくともイットリウム及び／又はルテチウムを含み、Ａは、少なくともアルミニウムを含む。そのようなガーネットは、セリウム（Ｃｅ）で、プラセオジム（Ｐｒ）で、又は、セリウムとプラセオジムとの組み合わせでドープされてもよいが、しかしながら、特にＣｅでドープされてもよい。特に、Ａはアルミニウム（Ａｌ）を含むが、しかしながら、Ａはまた、特にＡｌの約２０％まで、より特定的にはＡｌの約１０％まで、ガリウム（Ｇａ）及び／又はスカンジウム（Ｓｃ）及び／又はインジウム（Ｉｎ）を部分的に含んでもよい（すなわち、Ａイオンは、９０モル％以上のＡｌと、１０モル％以下のＧａ、Ｓｃ、及びＩｎのうちの１つ以上とから本質的になる）。Ａは、特に、最大で約１０％のガリウムを含んでもよい。別の変形形態では、Ａ及びＯは、Ｓｉ及びＮによって少なくとも部分的に置換されてもよい。元素Ｍは、特に、イットリウム（Ｙ）、ガドリニウム（Ｇｄ）、テルビウム（Ｔｂ）、及びルテチウム（Ｌｕ）からなる群から選択されてもよい。更には、Ｇｄ及び／又はＴｂは、特に、最大でＭの約２０％の量でのみ存在する。特定の実施形態では、ガーネット発光材料は、（Ｙ１−ｘＬｕｘ）３Ａ５Ｏ１２：Ｃｅを含み、Ｘは０以上かつ１以下である。用語「：Ｃｅ」又は「：Ｃｅ３＋」は、発光材料中の金属イオンの一部（すなわち、当該ガーネットでは、「Ｍ」イオンの一部）がＣｅによって置換されていることを示す。例えば、（Ｙ１−ｘＬｕｘ）３Ａｌ５Ｏ１２：Ｃｅを想定すると、Ｙ及び／又はＬｕの一部が、Ｃｅによって置換されている。この表記法は、当業者には既知である。Ｃｅは、一般には１０％以下で、Ｍを置換することになり、一般に、Ｃｅの濃度は特に、（Ｍに対して）０．１〜４％、特に０．１〜２％の範囲となる。１％のＣｅ及び１０％のＹを想定すると、完全な正しい式は、（Ｙ０．１Ｌｕ０．８９Ｃｅ０．０１）３Ａｌ５Ｏ１２とすることが可能である。ガーネット中のＣｅは、当業者には既知であるように、実質的に三価の状態であるか、又は三価の状態のみである。用語「ＹＡＧ」は特に、Ｍ＝Ｙ、及びＡ＝Ａｌであることを指し、用語「ＬｕＡＧ」は特に、Ｍ＝Ｌｕ、及びＡ＝Ａｌであることを指す。
【００３４】
あるいは、又は更に、第２の発光材料は、（Ｂａ，Ｓｒ，Ｃａ）（Ｓ，Ｓｅ）：Ｅｕ、（Ｂａ，Ｓｒ，Ｃａ）ＡｌＳｉＮ３：Ｅｕ、及び（Ｂａ，Ｓｒ，Ｃａ）２Ｓｉ５Ｎ８：Ｅｕからなる群から選択される、１種以上の材料を含んでもよい。これらの化合物中、ユーロピウム（Ｅｕ）は、実質的に二価であるか又は二価のみであり、示されている二価カチオンのうちの１つ以上を置換する。一般に、Ｅｕは、カチオンの１０％よりも多い量では存在することがなく、その存在は、特に、置換するカチオンに対して、約０．５〜１０％の範囲、より特定的には、約０．５〜５％の範囲となる。用語「：Ｅｕ」は、金属イオンの一部が、Ｅｕによって（これらの例では、Ｅｕ２＋によって）置換されていることを示す。例えば、ＣａＡｌＳｉＮ３：Ｅｕ中、２％のＥｕを想定すると、正しい式は、（Ｃａ０．９８Ｅｕ０．０２）ＡｌＳｉＮ３とすることが可能である。二価ユーロピウムは、一般に、上記の二価アルカリ土類カチオン、特にＣａ、Ｓｒ、又はＢａなどの、二価カチオンを置換することになる。
【００３５】
材料（Ｂａ，Ｓｒ，Ｃａ）（Ｓ，Ｓｅ）：Ｅｕはまた、Ｍ（Ｓ，Ｓｅ）：Ｅｕ、又はＭＬとしても示されることができ、Ｍは、バリウム（Ｂａ）、ストロンチウム（Ｓｒ）、及びカルシウム（Ｃａ）からなる群から選択される１つ以上の元素であり、特に、Ｍは、この化合物において、カルシウム又はストロンチウム、あるいはカルシウム及びストロンチウム、より特定的にはカルシウムを含む。ここで、Ｅｕが導入され、Ｍ（すなわち、Ｂａ、Ｓｒ、及びＣａのうちの１つ以上）の少なくとも一部を置換する。Ｌは、硫黄（Ｓ）及びセレン（Ｓｅ）のうちの１つ以上を指してもよい。元素「（Ｓ，Ｓｅ）」は、（それゆえ）元素硫黄及び／又は元素セレンが適用されてもよいことを示し得る。一般に、ＭＬ中のＬ元素に関しては、１００％のＳなどの、主として硫黄が適用されてもよい。
【００３６】
更には、材料（Ｂａ，Ｓｒ，Ｃａ）２Ｓｉ５Ｎ８：Ｅｕはまた、Ｍ２Ｓｉ５Ｎ８：Ｅｕとしても示されることができ、Ｍは、バリウム（Ｂａ）、ストロンチウム（Ｓｒ）、及びカルシウム（Ｃａ）からなる群から選択される１つ以上の元素であり、特に、Ｍは、この化合物において、Ｓｒ及び／又はＢａを含む。更なる特定の実施形態では、Ｍは、Ｓｒ及び／又はＢａからなり（Ｅｕの存在を考慮せず）、特に５０〜１００％、より特定的には５０〜９０％がＢａであり、５０〜０％、特に５０〜１０％がＳｒであり、Ｂａ１．５Ｓｒ０．５Ｓｉ５Ｎ８：Ｅｕ（すなわち、７５％のＢａ；２５％のＳｒ）などである。ここで、Ｅｕが導入され、Ｍ（すなわち、Ｂａ、Ｓｒ、及びＣａのうちの１つ以上）の少なくとも一部を置換する。
【００３７】
同様に、材料（Ｂａ，Ｓｒ，Ｃａ）ＡｌＳｉＮ３：Ｅｕはまた、ＭＡｌＳｉＮ３：Ｅｕとしても示されることができ、Ｍは、バリウム（Ｂａ）、ストロンチウム（Ｓｒ）、及びカルシウム（Ｃａ）からなる群から選択される１つ以上の元素であり、特に、Ｍは、この化合物において、カルシウム又はストロンチウム、あるいはカルシウム及びストロンチウム、より特定的にはカルシウムを含む。ここで、Ｅｕが導入され、Ｍ（すなわち、Ｂａ、Ｓｒ、及びＣａのうちの１つ以上）の少なくとも一部を置換する。
【００３８】
特に、（ｉ）緑色及び／又は黄色発光材料と（ｉｉ）橙色発光材料との組み合わせが、第１の発光材料と組み合わせた第２の発光材料として適用される。それゆえ、実施形態では、高分子ホストマトリックス要素は、第２の発光材料を更に含み、第２の発光材料は、（ａ）Ｍ３Ａ５Ｏ１２：Ｃｅ３＋のタイプの発光材料であって、Ｍが、Ｓｃ、Ｙ、Ｔｂ、Ｇｄ、及びＬｕからなる群から選択され、Ａが、Ａｌ、Ｇａ、Ｓｃ、及びＩｎからなる群から選択される発光材料と、（ｂ）ＭＡｌＳｉＮ３：Ｅｕのタイプの選択された発光材料であって、Ｍが、バリウム（Ｂａ）、ストロンチウム（Ｓｒ）、及びカルシウム（Ｃａ）からなる群から選択される発光材料との群から選択される、１種以上の発光材料を含む。更により特定的には、Ｍ３Ａ５Ｏ１２：Ｃｅ３＋が適用され、Ｍは少なくともイットリウムを含み、Ａは、少なくともガリウム及びアルミニウムなどの、ガリウムを少なくとも含み、並びに／あるいは、ＭＡｌＳｉＮ３：Ｅｕが適用され、Ｍは、ストロンチウム及びカルシウムの双方を含む。特に、これらの第２の発光材料の双方、並びに第１の発光材料が適用される。そのような実施形態の場合、特に３０００Ｋ以下の色温度を有し、かつ少なくとも８０のＣＲＩを有する、白色照明デバイス光を供給するように構成されている、照明デバイスを提供することが可能である。
【００３９】
照明デバイスは、オプションとして、更なる光学素子を備えてもよい。そのような更なる光学素子は、高分子ホストマトリックス要素の下流に構成されてもよい。好適な光学素子としては、例えば、レンズ、屈折ベース又はＴＩＲ（Ｔｏｔａｌ  Ｉｎｔｅｒｎａｌ  ｒｅｆｌｅｃｔｉｏｎ；全内部反射）ベースの構造体を挙げることができる。レンズの例としては、球面レンズ、非球面レンズ、両凸レンズ、平凸レンズ、両凹レンズ、平凹レンズ、フレネルレンズ、ホログラフィックレンズ、又は、これらの任意の組み合わせのうちの１つ以上を挙げることができる。屈折ベースの構造体の例は、マイクロレンズ構造体、プリズムベースの構造体、又は可変プリズムベースの構造体であってもよい。ＴＩＲベースの構造体の例は、ＴＩＲベースの反射側壁部を介して入射光を（部分的に）導光するように構成されている、プリズム状構造体であってもよい。更には、そのような光学構造体は、実施形態では、高分子ホストマトリックス要素の一体部分であってもよい。
【００４０】
本発明はまた、一態様では、例えば本明細書で説明されるような方法（以下もまた参照）で入手可能なものなどの、高分子ホストマトリックス自体も提供する。それゆえ、一態様では、本発明はまた、四価マンガンでドープされたＭ２ＡＸ６タイプの粒子状の第１の発光材料をホストしている、高分子ホストマトリックス要素であって、Ｍがアルカリカチオンを含み、Ａが四価カチオンを含み、Ｘが、少なくともフッ素（Ｆ）を含む一価アニオンを含み、粒子状の第１の発光材料が、高分子ホストマトリックス要素にわたって平均化された平均重量百分率ｘで、高分子ホストマトリックス要素中で利用可能であり、高分子ホストマトリックス要素は、第１の外面を有し、第１の外面の少なくとも一部と第１の外面からの第１の距離とによって画定されている外側層体積が、粒子状の第１の発光材料を、外側層体積にわたって平均化された第１の局所重量百分率ｙでホストしており、ｙ／ｘ≦０．１である、平均重量百分率ｘに対する第１の局所重量百分率ｙの比率を有し、第１の距離が、１０〜１００μｍの範囲のような、特に少なくとも１０μｍなどの、少なくとも５μｍである、高分子ホストマトリックス要素も提供する。照明デバイスに関連して説明された実施形態はまた、ホストマトリックス自体にも関連する。ホストマトリックスは、反射器カップ内に配置されてもよく、又は反射器カップ内で利用可能であってもよい、固体本体、特に固体シリコーン本体である。
【００４１】
照明デバイスは、制御システムを更に備えてもよく、又は、制御システムに機能的に結合されてもよい。用語「制御すること」及び同様の用語は特に、少なくとも、要素の挙動を決定すること、又は要素の動作を管理することを指す。それゆえ、本明細書では、「制御すること」及び同様の用語は、例えば、要素に対して、例えば、測定すること、表示すること、作動すること、開放すること、移行すること、温度を変更することなどの挙動を課すこと（要素の挙動を決定すること、又は要素の動作を管理すること）などを指してもよい。その他にも、用語「制御すること」及び同様の用語は、監視することを更に含んでもよい。それゆえ、用語「制御すること」及び同様の用語は、要素に挙動を課すこと、並びにまた、要素に挙動を課して、当該要素を監視することを含んでもよい。要素の制御は、制御システムを使用して行われることができる。それゆえ、制御システムと要素とは、少なくとも一時的に、又は恒久的に、機能的に結合されてもよい。要素は、制御システムを含んでもよい。実施形態では、制御システムと要素とは、物理的に結合されなくてもよい。制御は、有線制御及び／又は無線制御を介して行われることができる。用語「制御システム」はまた、特に機能的に結合されている複数の異なる制御システムを指してもよく、複数の異なる制御システムのうちの、例えば１つの制御システムが、マスター制御システムであってもよく、１つ以上の他の制御システムが、スレーブ制御システムであってもよい。
【００４２】
また更なる態様では、本発明は、本明細書で定義されるような１つ以上の照明デバイスを備える、照明器具又はランプを提供する。そのような照明器具又はランプはまた、本明細書で説明される照明デバイスとは異なる、他の照明デバイスを備えてもよい。更には、そのような照明器具又はランプは、１つ以上の照明デバイス及びオプションの他の照明デバイスを制御するように構成されている、制御システムを備えてもよい。ランプは、例えば、スポットライトであってもよい。
【００４３】
また更なる態様では、本発明はまた、特に上記（及び、以下）で説明されるものなどの、高分子ホストマトリックス要素を提供するための方法も提供する。それゆえ、一態様では、本発明は、高分子ホストマトリックス要素を提供し、当該方法は、材料が混合物として準備される出発段階と、混合物中の高分子出発材料が、（架橋）高分子ホストマトリックス要素を提供するために重合及び／又は架橋される硬化段階と、硬化段階の前、硬化段階の間、及び／又は硬化段階の後の、外側層内の第１の発光材料の利用可能性が低減される発光材料除去段階とを含む。
【００４４】
特に、出発段階は、高分子出発材料と粒子状の第１の発光材料とを含む混合物を、支持体上に供給することにより、支持体上の混合物の配置を提供することを含んでもよい。高分子出発材料は、適切な条件下で、（架橋ポリシロキサンなどの）ポリシロキサンなどの、高分子ホスト材料へと重合及び／又は架橋することが可能な、（単量体）材料を含み得る。支持体は、実施形態では、反射器カップ、及び、第１の端部における支持体であってもよい。例えば、第１の端部においては、固体光源、又は、ＣＯＢのような、固体光源を有する支持体が、特に第１の端部で利用可能であり、第１の端部で反射器カップを閉鎖していてもよい。このようにして、混合物は、反射器カップ内に供給されてもよい。（硬化前の）混合物は、特に、少なくとも５Ｐａ．ｓのような、少なくとも２Ｐａ．ｓなどの、粘性材料である。好適な出発材料は、例えば、Ｄｏｗ  Ｃｏｒｎｉｎｇ  ＯＥ６６５０などの、Ｄｏｗ  Ｃｏｒｎｉｎｇシロキサン樹脂であってもよい。好適な重合性材料及び／又は架橋性材料は、固体用途に関するレンズ又は光学部品を形成することが知られている材料であってもよい。
【００４５】
出発材料中の第１の発光材料の重量百分率は、本質的に、平均重量百分率ｘと同じであってもよい。同様に、高分子ホストマトリックス要素の高分子材料の重量百分率は、本質的に、混合物中の高分子出発材料の重量百分率と同じであってもよい。
【００４６】
支持体上に混合物が供給されると、硬化段階が生起し得る。しかしながら、以下で示されるように、発光材料除去段階が、最初に実行されてもよく、又は、硬化段階と部分的に重複してもよい。硬化段階は、高分子ホストマトリックス要素を提供するために、混合物を硬化させることを含む。これにより、粘性混合物は、固体ホストになる。シロキサンなどの硬化は、当該技術分野において既知である。高分子ホストマトリックス要素は、特に、架橋ポリシロキサンを含み得る。本明細書では、ホストマトリックスに関連するシリコーン又はシロキサンという用語は、特に、架橋ポリシロキサンを指す。
【００４７】
発光材料除去段階は、硬化段階の前、硬化段階の間、及び／又は硬化段階の後に実行されてもよい。それゆえ、発光材料除去段階は、硬化状態に先行してもよく、硬化段階と少なくとも部分的に重複してもよく、又は硬化段階の後に実行されてもよい。硬化段階もまた、発光材料除去段階の一部の間に実行されてもよい。発光材料除去段階では、外側層内の粒子状の第１の発光材料の利用可能性が低減され、それにより、外側層の、外側層体積にわたって平均化された第１の発光材料の第１の局所重量百分率ｙ、及び、高分子ホストマトリックス要素（１２０）にわたって平均化された第１の発光材料の平均重量百分率ｘが、ｙ／ｘ≦０．１の比率に達する。
【００４８】
発光材料除去段階は、配置を遠心分離することを含んでもよい。このようにして、（相対的に大きい）第１の発光材料の粒子が、第１の外面から離れる方向に、及び／又は支持体の方向に、強制的に移動されてもよい。それゆえ、実施形態では、第２の発光材料は、外側層内で、少なくとも部分的に依然として利用可能なまま留まってもよく、バルク重量百分率（又は、高分子ホストマトリックス要素にわたって平均化された、第２の発光材料の平均重量百分率）に対して、さほど（又は、全く）低減されなくてもよい。種々の第２の発光材料が存在する場合、重量百分率は、それぞれ、各タイプの第２の発光材料に関連する点に留意されたい。
【００４９】
用語「支持体」は、反射器カップを指してもよい。用語「支持体」はまた、実施形態では光源の発光面などの、光源の頂部を指してもよい。用語「支持体」はまた、光源用の支持体を指してもよい。
【００５０】
反射器カップ、及び光源用の支持体は、光源の光及び変換器要素の光に対して反射性であってもよい。例えば、そのような反射器カップ及び／又は光源用の支持体は、鏡面反射又はランバート反射、特に鏡面反射をもたらすための、白色材料又は金属材料を含み得る。また、実施形態では、いくつかの部分が、白色反射材料を含んでもよく、他の部分が、金属材料を含んでもよい。
【００５１】
反射器カップは更に、遠心分離を介した沈降を支援するように成形されてもよい。反射器カップは、壁部と第２の端部との間に小さい角度を有する、比較的浅いカップを有し得る。本発明では、この角度は、例えば、少なくとも２５°などの約１５°よりも大きいものであるが、特に、８０°よりも小さいなどの９０°よりも小さいものであってもよい。
【００５２】
発光材料除去段階は、高分子ホストマトリックス要素の第１の外面の少なくとも一部を、酸性の水性液体と接触させることを含む。特に良好な結果は、４以下などの、６以下の範囲から選択されるｐＨを有する、クエン酸の水溶液などの、クエン酸含有（水性）液体で得られる場合がある。そのようなｐＨを有する他の酸性液体もまた、適用されてもよい。更には、特に酸が適用されてもよく、及び／又は、（例えばクエン酸からの）クエン酸塩、（シュウ酸からの）シュウ酸塩などの、マグネシウムイオンと錯体を形成する別の錯化剤が適用されてもよい。更には、特に液体は、少なくとも４０℃などの、高温であってもよい。それゆえ、実施形態では、酸性の水性液体は、クエン酸を含み、酸性の水性液体は、少なくとも４０℃の温度を有する。処理時間は、１０〜１２０分の範囲であってもよい。高分子ホストは、液体中に浸漬されてもよい。特に、本質的に第１の外面のみが、液体と接触している。
【００５３】
硬化後には、外側層からの第１の発光材料の除去は、硬化が本質的に終了する前よりも困難となり得るため、特定の実施形態では、発光材料除去段階は、硬化段階の少なくとも一部に先行する。
【００５４】
更には、デバイスに関連して上述された実施形態は、一般にはまた、本方法にも適用され得る。特に、粒子状の第１の発光材料は、四価マンガンでドープされたＫ２ＳｉＦ６を含み、粒子状の第１の発光材料は、１０〜４０μｍの範囲から選択される体積平均粒径を有する。更には、特定の実施形態では、高分子出発材料は、（架橋ポリシロキサンなどの）ポリシロキサンへと重合及び／又は架橋するための材料を含む。
【００５５】
上記から明らかとなるように、出発材料はまた、第２の発光材料を含んでもよいが、第２の発光材料がホストマトリックスにコーティングとして提供されることは、除外されなくてもよい。それゆえ、実施形態では、混合物は、第２の発光材料を更に含んでもよい。特に、第２の発光材料は、（ａ）Ｍ３Ａ５Ｏ１２：Ｃｅ３＋のタイプの発光材料であって、Ｍが、Ｓｃ、Ｙ、Ｔｂ、Ｇｄ、及びＬｕからなる群から選択され、Ａが、Ａｌ、Ｇａ、Ｓｃ、及びＩｎからなる群から選択される発光材料と、（ｂ）ＭＡｌＳｉＮ３：Ｅｕのタイプの選択された発光材料であって、Ｍが、バリウム（Ｂａ）、ストロンチウム（Ｓｒ）、及びカルシウム（Ｃａ）からなる群から選択される発光材料との群から選択される１種以上の発光材料を含む。
【００５６】
上述のように、ホストマトリックスは、反射器カップ内に提供されてもよい。それゆえ、実施形態では、本方法は、（ｉ）反射器カップであって、反射器カップの第１の端部と反射器カップの第２の端部との間に反射器カップ壁部を備え、第２の端部から第１の端部に向けて先細状である反射器カップと、（ｉｉ）第２の端部よりも第１の端部に近接して構成されている発光面を備える光源、特に固体光源とを提供するステップを更に含んでもよく、支持体は、反射器カップ壁部の少なくとも一部と、発光面の少なくとも一部とを含む。
【００５７】
本発明では、高分子ホストマトリックス要素は、特にモノリシック要素である。出発混合物が、本体を提供するために、支持体上に流し込まれ、硬化される。それゆえ、ホストマトリックスは特に、多層システムではなく、モノリシックポリシロキサン本体などのモノリシック本体は、第１の発光材料、及びオプションとしてまた第２の発光材料を含み、前者は、均等には分布されていないが、これは、第１の発光材料の重量百分率が平均（バルク）重量百分率よりも実質的に低い、外側層が存在するためである。
【００５８】
それゆえ、特にモノリシック高分子ホストマトリックス要素が提供される。
【００５９】
しかしながら、また更なる態様では、多層ベースの、高分子ホストマトリックスを含む要素が提供される。例えば、一態様では、本発明は、高分子ホストマトリックスを含む要素を提供する方法を提供し、当該方法は、（ｉ）高分子出発材料及び粒子状の第１の発光材料を含む、第１の混合物と、高分子出発材料及びオプションとして粒子状の第１の発光材料を含む、第２の混合物とを、支持体上に多層として供給することにより、支持体上の混合物の多層配置を提供することを含む、出発段階と、（ｉｉ）高分子ホストマトリックス要素を提供するために、第１の混合物及び第２の混合物を硬化させることを含む、硬化段階とを含む。第１の混合物は、第１の発光材料を、（平均）重量百分率ｘで含んでもよく、第２の混合物は、第１の発光材料を、（平均）重量百分率ｙ（ゼロであってもよい）で含んでもよく、ｙ／ｘ≦０．１である。第１の混合物は、支持体上に最初に供給されてもよく、その後、第２の混合物が第１の混合物上に供給されて、多層を提供してもよい。あるいは、第２の混合物が、光透過性支持体などの支持体上に供給され、第１の混合物が、第２の混合物上に供給されて、多層を提供する。最初に堆積された層は、第２の層が堆積される前に硬化されてもよい。あるいは、第２の層が堆積されてもよく、次いで、双方の層が硬化される。一般に、多層ベースの高分子ホストマトリックスを含む要素が提供される場合、第２の層は、第１の発光材料を本質的に含有しない。しかしながら、第２の層、あるいは第１の層及び第２の層の双方、又は第２の層のみが、（また）オプションとして、第２の発光材料を含んでもよい。更には、高分子ホストマトリックスを提供する方法に関連して上述された実施形態はまた、この多層方法にも適用される。第２の層は、１０〜１００μｍの範囲のような、少なくとも１０μｍなどの、少なくとも５μｍの厚さを有する。本明細書では、用語「多層ベースの高分子ホストマトリックスを含む要素」が適用されているが、これは、要素が多層を含んでもよく、多層のうちの１つの層が、第１の発光材料に対するホストマトリックスの機能を有し、第２の層は、そのような機能を有してもよいが、また第１の発光材料を含まなくてもよく、それゆえ、第１の発光材料に対するホスト機能を本質的に有さなくてもよいためである。
【００６０】
それゆえ、また更なる態様では、本発明はまた、（ｉ）四価マンガンでドープされたＭ２ＡＸ６タイプの粒子状の第１の発光材料をホストしている、高分子ホストマトリックスを含む第１の層であって、Ｍがアルカリカチオンを含み、Ａが四価カチオンを含み、Ｘが、少なくともフッ素（Ｆ）を含む、一価アニオンを含み、粒子状の第１の発光材料が、第１の層にわたって平均化された平均重量百分率ｘで、第１の層内で利用可能である、第１の層と、（ｉｉ）第１の層と共に多層を形成している、第２の層であって、第２の高分子材料を含み、（第２の層に関する）第２の高分子材料もオプションとしてまた、第１の発光材料に関する高分子ホストマトリックスとして、第２の層にわたって平均された平均重量百分率ｙを有して構成されてもよく、ｙ／ｘ≦０．１である、第２の層とを含む、多層ベースの高分子ホストマトリックスを含む要素も提供する。第２の層は、１０〜１００μｍの範囲のような、少なくとも１０μｍなどの、少なくとも５μｍの厚さを有する。特に、第１の層と第２の層とは、同じ高分子材料を含む。更により特定的には、第１の層及び第２の層は、高分子材料としてポリシロキサン（架橋ポリシロキサンなど）を含み、第１の層内で、ポリシロキサンは、第１の発光材料（及び、オプションとして第２の発光材料）をホストし、第２の層内では、オプションとして、第１の発光材料及び／又は第２の発光材料が利用可能であるが、特に、第２の発光材料のみが利用可能であるか、又は発光材料が利用可能ではない。
【００６１】
本明細書におけるポリシロキサンは、特に、メチルポリシロキサン及び／又はフェニルポリシロキサン及び／又はメチルフェニルポリシロキサンを含み得る。それゆえ、デバイス内のポリシロキサンは、架橋されていてもよい。
【００６２】
照明デバイスは、例えば、オフィス照明システム、家庭用アプリケーションシステム、店舗照明システム、家庭用照明システム、アクセント照明システム、スポット照明システム、劇場照明システム、光ファイバアプリケーションシステム、投影システム、自己点灯ディスプレイシステム、画素化ディスプレイシステム、セグメント化ディスプレイシステム、警告標識システム、医療用照明アプリケーションシステム、インジケータ標識システム、装飾用照明システム、ポータブルシステム、自動車用アプリケーション、（屋外）道路照明システム、都市照明システム、温室照明システム、園芸用照明、又はＬＣＤバックライトの一部であってもよく、若しくは、それらに適用されてもよい。
【００６３】
上述のように、照明ユニットは、ＬＣＤディスプレイデバイス内のバックライトユニットとして使用されてもよい。それゆえ、本発明はまた、バックライトユニットとして構成されている、本明細書で定義されるような照明ユニットを備える、ＬＣＤディスプレイデバイスも提供する。本発明はまた、更なる態様では、バックライトユニットを備える液晶ディスプレイデバイスも提供し、バックライトユニットは、本明細書で定義されるような１つ以上の照明デバイスを含む。
【００６４】
用語「紫色光」又は「紫色発光」は、特に、約３８０〜４４０ｎｍの範囲の波長を有する光に関連する。用語「緑色光」又は「緑色発光」は、特に、約４９５〜５７０ｎｍの範囲の波長を有する光に関連する。用語「黄色光」又は「黄色発光」は、特に、約５７０〜５９０ｎｍの範囲の波長を有する光に関連する。用語「橙色光」又は「橙色発光」は、特に、約５９０〜６２０ｎｍの範囲の波長を有する光に関連する。用語「赤色光」又は「赤色発光」は、特に、約６２０〜７８０ｎｍの範囲の波長を有する光に関連する。用語「ピンク色光」又は「ピンク色発光」は、青色成分及び赤色成分を有する光を指す。用語「可視」、「可視光」、又は「可視発光」は、約３８０〜７８０ｎｍの範囲の波長を有する光を指す。
【図面の簡単な説明】
【００６５】
ここで、本発明の実施形態が、添付の概略図面を参照して例としてのみ説明され、図面中、対応する参照記号は、対応する部分を示す。
【図１ａ】本方法の実施形態、並びに、高分子ホストマトリックス要素及び照明デバイスの実施形態、並びに、いくつかの更なる態様を概略的に示す。
【図１ｂ】本方法の実施形態、並びに、高分子ホストマトリックス要素及び照明デバイスの実施形態、並びに、いくつかの更なる態様を概略的に示す。
【図１ｃ】本方法の実施形態、並びに、高分子ホストマトリックス要素及び照明デバイスの実施形態、並びに、いくつかの更なる態様を概略的に示す。
【図２】第１の発光材料含有量を低減するように外側層が処理されることにより、空隙又は空洞をもたらしている、高分子ホストマトリックス要素の図を示す。  これらの概略図面は、必ずしも正しい縮尺ではない。
【発明を実施するための形態】
【００６６】
図１ａは、高分子ホストマトリックス要素１２０を提供する方法の一実施形態を、概略的に示す。この実施形態における方法は、出発段階、硬化段階、及び発光材料除去段階を含む。
【００６７】
出発段階は、高分子出発材料４２０と粒子状の第１の発光材料１１０（及び、オプションとして、１種以上の他の材料）とを含む混合物４１０を準備すること、並びに、支持体を準備することを含む。混合物４１０が、支持体４００上に供給され、それにより、図１ａの中央の図の、支持体４００上の混合物４１０の配置４５０を提供する。次いで、硬化段階及び第１の発光材料除去段階が実行され、一般には、最初に第１の発光材料除去段階が実行され、次いで硬化段階が実行される。図１ａは、最終結果を単一ステップで示している。
【００６８】
硬化段階は、高分子ホストマトリックス要素１２０を提供するために、混合物４１０を硬化させることを含む。発光材料除去段階は、硬化段階の前、硬化段階の間、及び／又は硬化段階の後に実行され、発光材料除去段階は、外側層１２４内の粒子状の第１の発光材料１１０の利用可能性を低減することを含み、それにより、外側層１２４の、外側層体積にわたって平均化された、第１の発光材料１１０の第１の局所重量百分率ｙ、及び、高分子ホストマトリックス要素（１２０）にわたって平均化された、第１の発光材料１１０の平均重量百分率ｘが、ｙ／ｘ≦０．１の比率に達する。高分子ホストマトリックス要素１２０は、外側層１２４と、残部、すなわち、参照符号１２５で示される非外側層部分とを含む。
【００６９】
本方法は、支持体上に粒子状の第１の発光材料１１０をホストしている、高分子ホストマトリックス要素１２０をもたらし得る。ここでは、支持体は、反射器カップの少なくとも一部、及び、光源１０、より正確には、１つ以上の光源用の支持体を含む。光源用の支持体は、参照符号４００ａで示されている。そのような支持体４００が提供されるため、本明細書で概略的に示される本方法の実施形態は、照明デバイス１を提供する。
【００７０】
照明デバイス１は、光源光１１を生成するように構成されている、固体光源１０を備える。ここでは、例として、２つの光源１０が概略的に示されている。照明デバイスは、光源光１１の少なくとも一部を変換器要素光１０１に変換するように構成されている、変換器要素１００を更に備え、変換器要素１００は、四価マンガンでドープされたＭ２ＡＸ６タイプの粒子状の第１の発光材料１１０をホストしている、高分子ホストマトリックス要素１２０を含み、Ｍはアルカリカチオンを含み、Ａは四価カチオンを含み、Ｘは、少なくともフッ素を含む一価アニオンを含む。
【００７１】
粒子状の第１の発光材料１１０は、高分子ホストマトリックス要素１２０にわたって平均化された平均重量百分率ｘで、高分子ホストマトリックス要素１２０中で利用可能であり、高分子ホストマトリックス要素１２０は、第１の外面１２１を有する。図１ａの下側の図で概略的に示されるように、外側層体積は、第１の外面１２１の少なくとも一部と、第１の外面１２１からの第１の距離ｄ１とによって画定されている。外側層体積を有する、参照符号１２４で示されているこの外側層は、粒子状の第１の発光材料１１０を、外側層体積にわたって平均化された第１の局所重量百分率ｙでホストしており、ｙ／ｘ≦０．１である、平均重量百分率ｘに対する第１の局所重量百分率ｙの比率を有する。第１の距離ｄ１は、１０〜１００μｍなどの、少なくとも５μｍである。
【００７２】
オプションとして、混合物４１０はまた、第２の発光材料１１２を含んでもよい。それゆえ、高分子ホストマトリックス要素１２０もまた、第２の発光材料１１２を更に含む。
【００７３】
実施形態では、発光材料除去段階は、配置４５０を遠心分離することを含む。
【００７４】
実施形態では、発光材料除去段階は、第１の外面１２１の少なくとも一部を、酸性の水性液体と接触させることを含む。特に、そのような実施形態では、第１の外面１２１の少なくとも一部と第１の外面１２１からの第１の距離ｄ１とによって画定されている外側層１２４は、空洞１２３を含み得る。
【００７５】
図１ａはまた、支持体４００の少なくとも一部が、反射器カップ３００によって提供されている実施形態も、概略的に示している。
【００７６】
それゆえ、実施形態では、照明デバイス１は、第１の端部３０１、第２の端部３０２、及び第１の端部３０１と第２の端部３０２との間の反射器カップ壁部３０５を有する、反射器カップ３００を更に備え得る。図示のように、反射器カップ３００は、第２の端部３０２から第１の端部３０１に向けて先細状である。固体光源１０は、発光面１２を含む。高分子ホストマトリックス要素１２０は、第２の外面１２２を有し、反射器カップ３００は、高分子ホストマトリックス要素１２０をホストしている。第１の外面１２１は、第１の端部３０１よりも第２の端部３０２に近接して構成されている。第２の外面１２２は、第２の端部３０２よりも第１の端部３０１に近接して構成されている。発光面１２は、高分子ホストマトリックス要素１２０と接触している。
【００７７】
図１ａを参照すると、（固体）光源１０の発光面１２又は頂部と、第１の外面１２１との間の距離は、参照符号ｄ２で示されている。特に、この高さは、少なくとも１００μｍであってもよく、また当然ながら、外側層１２４の厚さよりも大きい。特に、この高さは、２００〜６００μｍの範囲などの、２００μｍよりも大きい。
【００７８】
反射器３００は、反射器壁部３０５を含む。この壁部は、第２の端部３０２との角度αを有し得る。この角度αが、２０〜６０°の範囲、又は更に最大で約９０°のような、少なくとも２５°などの、約１５°よりも大きい場合に、有益であり得る。反射器壁部３０５は、第１の端部３０１との角度βを有し得る。この角度βは、特に、９５〜１３５°の範囲などの、１３５°以下などの、約１４５°よりも小さくてもよい。
【００７９】
参照符号Ｏは、照明デバイス１の光軸を示す。
【００８０】
図１ｂは、高分子出発材料及び第１の発光材料と、オプションとして第２の発光材料、及びオプションとして散乱粒子などの更なる材料とを含む、出発材料を準備することから開始する、本方法のフローチャートを極めて概略的に示す。この出発材料は、混合物４１０として準備される。支持体４００と共に、第１の段階Ｉでは、混合物４１０及び支持体４００の配置４５０が提供される。
【００８１】
本方法は、最終段階へと進み、硬化段階である（硬化はまた、「Ｃ」でも示されている）段階ＩＩ、及び発光材料除去段階ＩＩＩを介して、高分子ホストマトリックス要素１２０が提供される。図１ｂに概略的に示されるように、硬化段階は、発光材料除去段階ＩＩＩの前、発光材料除去段階ＩＩＩの間、又は発光材料除去段階ＩＩＩの後に開始してもよく、特に、発光材料除去段階の後に開始してもよい。
【００８２】
本発明は、第１の発光材料が本質的に空気に曝されないソリューションを提供するものであり、シリコーン−空気界面に近接している全ての第１の発光材料粒子が除去され、残りの全ての粒子がシリコーンで覆われている。液体ベースの第１の発光材料除去段階を想定すると、例えば〜２０〜４０μｍの直径を有する、いくつかの空隙（空洞１２３）が、シリコーン内（蛍光体粒子によって従前に占有されていた場所）に存在することになる。
【００８３】
一実施例では、黄色／緑色蛍光体、橙色蛍光体、及び赤色蛍光体Ｋ２ＳｉＦ６：Ｍｎ４＋（ＫＳＦ）の混合物を使用して、温白色ＬＥＤが作製された。低いＫＳＦ吸収強度により、橙色赤色蛍光体の大部分は、ＫＳＦからなる（橙色に対するＫＳＦの比率は、重量で〜１０：１）。ＫＳＦの高体積分率（及び、ＬＥＤ加工処理）により、ＫＳＦの一部は、（十分に厚い）シリコーン層によって保護されない。
【００８４】
表面に近接する／表面上のＫＳＦ粒子は、水によって攻撃されることにより、褐変をもたらす恐れがあり、このことはまた、過度の加熱をもたらして、シリコーンの亀裂及びワイヤボンドの破断を生じさせるため、極めて望ましくない。このことは、ルーメンの低下をもたらす。試料の顕微鏡検査は、試験時間の後の、褐色粒子の発生を示すものであり、低いＫＳＦ含有量を有する試料と、高いＫＳＦ含有量を有する試料とが試験された。重度の褐変は、高いＫＳＦ含有量を有する試料に関しては〜４００時間後に、低いＫＳＦ含有量を有する試料に関しては〜１０００時間後に、既に観察されている。褐色の斑点の形成は、（温）水中にＬＥＤを浸漬することによって、加速されることができる。高［ＫＳＦ］ＬＥＤの場合には、８５℃の水に３時間浸漬した後に、光出力の３０％の劣化が既に観察されており、それゆえ、この試験の加速係数は〜３００／３＝１００である。
【００８５】
驚くべきことに、クエン酸溶液によるＬＥＤの処理により、褐色の斑点の形成を伴わずに、露されたＫＳＦ粒子の除去がもたらされることが見出された。この処理により、向上された安定性を有するＬＥＤがもたらされる。
【００８６】
一実施例では、ＬＥＤは、種々の時間（最大８時間）にわたって、高温（８５℃）の０．１Ｍクエン酸水溶液で処理された。ＬＥＤの色点及び光出力に対する、処理の効果が測定された。ＣＩＥ  ｕ'が、若干減少する（ＫＳＦの一部が、ＬＥＤパッケージから除去されている）。このことは、デバイスの頂部に近接している体積内のＫＳＦ粒子の除去が、色シフトを誘発しないことを示している。洗浄時の色点シフトは小さいものであり、必要に応じて、色点シフトは、洗浄時に実際の目標色点に達するように、蛍光体分配プロセスステップにおいて、若干高いｕ'及び低いｖ'に目標色点を調整することによって、補償されることができる。クエン酸による処理の後、ＬＥＤは、８５℃の（通常）水に浸漬されたが、褐色化することなく、水に敏感なＫＳＦ粒子がパッケージから効果的に除去されたことを示した。
【００８７】
洗浄処理の適用は、２０〜４０μｍの穴の存在を有する、ＫＳＦが枯渇されたシリコーン層をもたらすものであり、図２を参照されたい。穴又は空洞１２３の寸法は、使用された第１の発光材料粒子の粒径分布に依存し得る。
【００８８】
上述のように、シリコーン−空気界面に、蛍光体を含まない上部層を作り出すことによって、ＫＳＦの劣化が激しく低減されることができ、それゆえ、信頼性が桁違いに良好となり得る。蛍光体を含まない上部層は、特に、光の大部分が生成される、ダイの上方及びダイに近接する領域において、特に１０〜１００μｍの厚さを有する。驚くべきことに、〜１０μｍの蛍光体を含まない層は、水分子がシリコーンを介してＫＳＦ粒子に到達することが可能な場合であっても、ＫＳＦによる褐変を防止するために十分であることが見出された。
【００８９】
とりわけ、本発明は、実施形態では、フッ化マンガン蛍光体と、５〜１００μｍ、特に１０〜１００μｍの上部において蛍光体を含まない層と、を含むＬＥＤを提供する。また、従属請求項は、以下で説明されるような、このＬＥＤを得るための方法に関する。
【００９０】
一実施形態では、ＫＳＦ蛍光体を含有するＬＥＤは、蛍光体−シリコーン混合物中で使用されるシリコーンと同様の、第２のシリコーン層でコーティングされている。ＬＥＤは、水浸漬試験で試験されている。ルーメン維持は、そのような追加層を有さないＬＥＤに関しては、平均で６７％であったが、その一方で、追加的な蛍光体を含まないシリコーン層を有する同じＬＥＤは、平均で９１％の維持を有していた。それゆえ、多層ソリューションもまた適用されてもよい。それゆえ、蛍光体を含まない第２のシリコーン層を作り出すことにより、照明デバイスの信頼性を著しく向上させることができる。別の実施形態では、蛍光体は、遠心分離プロセスステップ（２分）で沈降された。ＬＥＤは、水浸漬試験において試験されたところ、２０マイクロメートルの蛍光体を含まない層を作り出すことが、ＬＥＤの信頼性を著しく向上させるものと考えられた。
【００９１】
図１ｃは、高分子ホストマトリックス要素１２０の一実施形態を、より詳細に示す。ここでは、高分子ホストマトリックス要素は、反射器カップによって提供されることが可能であるような形状を有する。高分子ホストマトリックス要素１２０は、第１の外面１２１及び第２の外面１２２を有する。これらの面間の距離は、高分子ホストマトリックス要素１２０の高さｈ１を画定し得る。第２の外面１２１は、例として本明細書でもまた示されている、光源１０用の支持体と接触していてもよい。光源１０は、必ずしも、正確に高分子ホストマトリックス要素１２０の中央に存在しているとは限らない。高分子ホストマトリックス要素及び反射器カップの双方は、本質的に光軸Ｏに対して対称であってもよい。高分子ホストマトリックス要素１２０及び反射器カップは、円錐台形状、又は切頂正方錘形状、放物形状などを有してもよい。
【００９２】
図２は、第１の発光材料除去段階としての洗浄段階を含む、本発明の方法によって得ることが可能な、高分子ホストマトリックス要素１２０の断面図のＳＥＭ写真を示す。空洞１２３は、良好に視認可能である。
【００９３】
用語「複数」は、２つ以上を指す。
【００９４】
「実質的に全ての光（substantially all light）」、又は「実質的になる（substantially consists）」などにおける、本明細書の用語「実質的に（substantially）」は、当業者には理解されるであろう。用語「実質的に」はまた、「全体的に（entirely）」、「完全に（completely）」、「全て（all）」などを伴う実施形態も含み得る。それゆえ、実施形態では、当該形容詞はまた、実質的に削除される場合もある。適用可能な場合、用語「実質的に」はまた、９５％以上、特に９９％以上、更に特に９９．５％以上などの、１００％を含めた９０％以上にも関連し得る。用語「備える（comprise）」は、用語「備える（comprises）」が「からなる（consists of）」を意味する実施形態もまた含む。用語「及び／又は」は、特に、その「及び／又は」の前後で言及された項目のうちの１つ以上に関連する。例えば、語句「項目１及び／又は項目２」、及び同様の語句は、項目１及び項目２のうちの１つ以上に関連し得る。用語「含む（comprising）」は、一実施形態では、「からなる（consisting of）」を指す場合もあるが、別の実施形態ではまた、「少なくとも定義されている種、及びオプションとして１つ以上の他の種を包含する」も指す場合がある。
【００９５】
更には、明細書本文及び請求項での、第１、第２、第３などの用語は、類似の要素を区別するために使用されるものであり、必ずしも、連続的又は時系列的な順序を説明するために使用されるものではない。そのように使用される用語は、適切な状況下で交換可能であり、本明細書で説明される本発明の実施形態は、本明細書で説明又は図示されるもの以外の、他の順序での動作が可能である点を理解されたい。
【００９６】
本明細書のデバイスは、とりわけ、動作中について説明されている。当業者には明らかとなるように、本発明は、動作の方法又は動作中のデバイスに限定されるものではない。
【００９７】
上述の実施形態は、本発明を限定するものではなく、むしろ例示するものであり、当業者は、添付の請求項の範囲から逸脱することなく、多くの代替的実施形態を設計することが可能となる点に留意されたい。請求項では、括弧内のいかなる参照符号も、その請求項を限定するものとして解釈されるべきではない。動詞「備える、含む（to comprise）」及びその活用形の使用は、請求項に記述されたもの以外の要素又はステップが存在することを排除するものではない。文脈が明らかにそうではないことを必要としない限り、明細書本文及び請求項の全体を通して、単語「含む（comprise）」、「含んでいる（comprising）」などは、排他的又は網羅的な意味ではなく包括的な意味で、すなわち、「含むが、限定されない」という意味で解釈されたい。要素に先行する冠詞「１つの（a）」又は「１つの（an）」は、複数のそのような要素が存在することを排除するものではない。本発明は、いくつかの個別要素を含むハードウェアによって、及び、好適にプログラムされたコンピュータによって実施されてもよい。いくつかの手段を列挙するデバイスの請求項では、これらの手段のうちのいくつかは、１つの同一のハードウェア物品によって具現化されてもよい。特定の手段が、互いに異なる従属請求項内に列挙されているという単なる事実は、これらの手段の組み合わせが、有利に使用され得ないことを示すものではない。
【００９８】
本発明は更に、明細書本文で説明される特徴及び／又は添付図面に示される特徴のうちの１つ以上を含む、デバイスに適用される。本発明は更に、明細書本文で説明される特徴及び／又は添付図面に示される特徴のうちの１つ以上を含む、方法又はプロセスに関する。
【００９９】
本特許で論じられている様々な態様は、更なる利点をもたらすために組み合わされることも可能である。更には、当業者は、実施形態が組み合わされることが可能であり、また、３つ以上の実施形態が組み合わされることも可能である点を理解するであろう。更には、特徴のうちのいくつかは、１つ以上の分割出願のための基礎を形成し得るものである。
【図１Ａ】
2021509533.tif 000002
【図１Ｂ】
2021509533.tif 000003
【図１Ｃ】
2021509533.tif 000004
【図２】
2021509533.tif 000005
【国際調査報告】
2021509533.tif 000006
2021509533.tif 000007